La présente invention concerne un fil ou tube en or multicolore et son procédé de fabrication. L'industrie de la bijouterie utilise pour matière première de grandes quantités de tubes ou de fils en métaux précieux et notamment en or, en vue de réaliser divers articles de bijouterie tels que gourmettes, bagues, etc. La présente invention propose un-tube ou un fil de ce type multicolore, c'est-à-dire présentant å sa surface au moins deux zones de couleur différente, le tout réalisé en métal précieux c'est-a-dire le plus couramment en or 18 carats. Bien entendu, certaines couches blanches ou colorées peuvent autre réalisées en or, en un alliage précieux à base d'or ou bien en un autre métal précieux. Par ailleurs, les sections droites des tubes ou fils multicolores peuvent être quelconques par exemple circulaires, carrées, rectangulaires,ellipsoedales, etc. La présente invention concerne donc un procédé de fabrication d'un fil et/ou d'un tube en or multicolore, caractérisé en ce qu'il comporte le sertissage et le brasage sur une âme centrale pleine ou creuse en or d'une certaine couleur,d'une plaque emboutie en or comportant au moins une couche d'or d'une autre couleur, on étire le demi-produit obtenu, on effectue un fraisage de façon a faire apparaitre sur au moins une partie de sa surface, les diverses couches colorées sous-jacentes et on étire le demiproduit fraisé de façon a obtenir ledit fil ou tube multicolore de diamètre désiré. Selon un mode préféré, on peut réaliser un fil ou un tube à deux couleurs, l' me étant par exemple en or jaune et la plaque emboutie étant constituée d'une seule couche d'or gris ou bien l'ame est par exemple en or rouge et la plaque emboutie est constituée d'une seule couche d'or jaune. On peut réaliser dans ce cas des fils dont le diamètre peut être compris entre environ 1 et 6 mm et, dans le cas où l'on veut fabriquer des chaînes en vue de réaliser par exemple des bracelets du type gourmette, le fraisage du fil avant étirage peut être avantageusement remplacé par un enlèvement partiel de métal faisant apparaître les contrastes de couleur, directement sur la chaîne ou la gourmette réalisée avec un fil préparé par le procédé de l'invention mais non fraisé. Dans le cas où le diamètre du fil est inférieur å environ 1 mm, on peut réaliser des tissus milanais à l'aide de fils préparés selon le procédé de l'invention et présentant par exemple deux ou trois couleurs. Selon un autre mode préféré de mise en oeuvre du procédé selon l'invention, on utilise une plaque d'or par exemple jaune, d'environ 4 mm d'épaisseur sur- laquelle on plaque successivement par diffusion à chaud, une première couche d'environ 0,3 mm d'épaisseur d'or, par exemple rouge et une deuxième couche d'environ 0,3 mm d'épaisseur d'or, par exemple gris. On découpe dans la plaque ainsi obtenue un flanc circulaire d'environ 100 mm de diamètre que l'on emboutit de façon à lui conférer la forme d'un tube en U. Le tube ainsi obtenu est étiré, le fond du tube conservant son épaisseur constante de 4,6 mm environ et un diamètre d'environ 42 mm, les parois du tube présentant une longueur d'environ 250 mm. A l'intérieur du tube ainsi étiré, on met en place l'8me centrale qui a de préférence la meme couleur que la couche épaisse support de la plaque. Cette âme centrale est sertiebraséeà l'intérieur du tube avec de l'or de nême titre (généralement 18 carats) et de mâne couleur que l'or constitutif de l'amie et de la couche épaisse support de la plaque. On étire une première fois le produit composite ainsi obtenu de façon à aboutir a un produit demi-fini dont la section est comprise entre 15 et 20 mm- environ, assez écroui et parfaitement dressé et rectiligne. A l'aide d'une fraise de forme ou tout autre moyen adapté, on enlève certaines portions de la surface externe, par exemple en or gris, de façon å faire apparaître les couleurs des couches sous-jacentes. Selon un mode préféré de réalisation de l'invention, dans le cas ou l'on dispose d'un fil ou tube d trois couleurs, or gris, or rouge et or jaune, on fraise la première couche d'or gris sur 1200 (un tiers de cylindre) et on fait apparaître la couche d'or rouge, puis on fraise la première couche d'or gris et d'or rouge sur 1200 (un tiers de cylindre), et on fait apparaître la couche d'or jaune, le troisième secteur, c'est-à-dire l'autre tiers du cylindre, n'étant pas fraisé et restant gris. Toutes les combinaisons de couleur sont bien entendu aisées à réaliser en fonction des couleurs des diverses couches et du fraisage. Le produit fraisé est ensuite étiré de façon à obtenir un fil ou un tube multicolore, dont la section est généralement comprise entre 1 et 4 mm, de préférence entre 1,5 et 3 mm. D'autres avantages et caractéristiques de l'invention appa raieront à la lecture de l'exemple suivant de mise en oeuvre du procédé selon l'invention, donné à titre illustratif nullement limitatif ; référence sera faite au dessin annexé sur lequel - la figure 1 est une vue en coupe d'un flanc circulaire - la figure 2 est une vue en coupe du matériau composite semifini à âme centrale avant fraisage et étirage - la figure 3 est une section transversale du matériau composite montrant une façon de fraiser ledit produit composite après étirage. Sur ces figures on voit un flanc circulaire 1 comportant une couche support épaisse 2 en or jaune 18 carats, sur laquelle on a plaqué, successivement, une première couche 3 d'or rouge 18 carats et une deuxième couche 4 d'or gris 18 carats. Sur la figure 2, on voit que le flanc circulaire 1 se présente sous la forme d'un tube allongé 5 dans lequel on a serti et brasé une âme cylindrique 6 en or jaune 18 carats, comportant éventuellement un évidement 7, le tout formant le demi-produit ou matériau composite 8. Sur la figure 3 on a représenté en section, le produit composite 8 après étirage et fraisage. On remarquera que la surface cylindrique du demi-produit 8 a été divisée en trois secteurs de 1200. Le secteur 9 n'a pas été fraisé et laisse apparaître la couche superficielle d'or gris 10. Le secteur 11 a été fraisé de façon à faire apparaître la couche intermédiaire d'or rouge 12. Le secteur 13 a été fraisé de façon à faire apparaître la couche 14 de base en or jaune. Le produit composite ainsi fraisé et étiré constitue un produit semi-fini pouvant servir de base à la fabrication de très nombreux bijoux (bagues, bracelets, gourmettes, joncs, etc). REVENDICATIONS 1. Procédé de fabrication d'un fil ou d'un tube en or multicolore, caractérisé en ce qu'il comporte le sertissage et le brasage sur une Sme centrale pleine ou creuse en or, d'une certaine couleur,d'une plaque emboutie en or comportant au moins une couche d'or d'une autre couleur, l'étirage du demi-produit obtenu et le fraisage subséquent de façon à faire apparattre sur au moins une partie de sa surface, les diverses couches colorées sous-jacentes et l'étirage du demi-produit fraisé, de façon â obtenir ledit fil ou ledit tube multicolore de diamètre désiré. 2. Procédé selon la revendication 1, caractérisé en ce que ladite plaque est un flanc circulaire comportant une couche support épaisse en or jaune, sur laquelle on a plaqué par diffusion chaud, successivement, une couche d'or rouge et d'or gris, on emboutit ledit flanc et on l'étire avant de le fixer par sertissage et brasage à ltor jaune sur une Sme centrale également en or jaune. 3. Procédé selon la revendication I ou 2, caractérisé en ce que ladite plaque emboutie est constituée d'une seule couche en or gris ou en or rouge et en ce que l'Sme centrale est en or jaune. 4. Procédé selon la revendication 3, caractérisé en ce que le fraisage est effectué sur le bijou lui-m#me par enlèvement de métal. 5. Fil ou tube préparé conformément à un procédé conforme à l'une quelconque des revendications 1 à 4.